(57)【要約】【課題】レジストパターンを良好に微細化でき、ＣＤのばらつきが抑制された微細化されたパターンを形成できる、パターン微細化用被覆剤と、当該パターン微細化用被覆剤を用いる微細パターンの形成方法とを提供すること。【解決手段】（Ａ）水溶性ポリマーを含むパターン微細化用被覆剤に、窒素原子に結合する炭素数８以上のアルキル基を有し、前記アルキル基が結合している窒素原子１モルに対して、４モル以上のエチレンオキシド及び／又はプロピレンオキシドが付加した化合物を（Ｂ）含窒素化合物として配合する。【選択図】なし【特許請求の範囲】
【請求項１】
基板上に形成されたレジストパターンを被覆し、微細パターンを形成するために用いられる、パターン微細化用被覆剤であって、
（Ａ）水溶性ポリマーと、（Ｂ）含窒素化合物とを含有し、
前記（Ｂ）含窒素化合物が、窒素原子に結合する炭素数８以上のアルキル基を有し、前記アルキル基が結合している窒素原子１モルに対して、４モル以上のエチレンオキシド及び／又はプロピレンオキシドが付加した化合物である、パターン微細化用被覆剤。
【請求項２】
前記（Ｂ）含窒素化合物が、下式（１）又は下式（２）で表される化合物である、請求項１に記載のパターン微細化用被覆剤。
【化１】
2015018189.tif 000028
（式（１）中、Ｒ１は炭素数８以上のアルキル基であり、Ｒ２は−（Ａ−Ｏ）ｑ−Ｒ５で表される基であり、Ｒ３は水素原子、アルキル基、ヒドロキシアルキル基、又は−（Ａ−Ｏ）ｒ−Ｒ５で表される基である。式（２）中、Ｒ１及びＲ２は式（１）と同様であり、Ｒ３はアルキル基、ヒドロキシアルキル基、又は−（Ａ−Ｏ）ｒ−Ｒ５で表される基であり、Ｒ４はアルキル基、ヒドロキシアルキル基、又は−（Ａ−Ｏ）ｓ−Ｒ５で表される基であり、Ｘ−は１価のアニオンである。Ａはエチレン基又はプロピレン基であり、Ｒ５は水素原子又はアルキル基であり、ｑは正の数であり、ｒ、及びｓはそれぞれ０又は正の数であり、ｑ＋ｒ＋ｓは４以上である。）
【請求項３】
前記式（１）において、前記Ｒ３が−（Ａ−Ｏ）ｒ−Ｈで表される基である、請求項２に記載のパターン微細化用被覆剤。
【請求項４】
前記式（２）において、前記Ｒ３が−（Ａ−Ｏ）ｒ−Ｈで表される基であり、前記Ｒ４が−（Ａ−Ｏ）ｓ−Ｈで表される基である、請求項２に記載のパターン微細化用被覆剤。
【請求項５】
基板上のレジストパターンを請求項１〜４のいずれか１項に記載のパターン微細化用被覆剤からなる被膜で被覆した後に、加熱処理により前記パターン微細化用被覆剤を熱収縮させて前記レジストパターンの間隔を狭小化させ、次いで、前記被膜を除去する、微細パターンの形成方法。
【発明の詳細な説明】
【技術分野】
【０００１】
本発明は、レジストパターンの微細化に用いられるパターン微細化用被覆剤と、当該パターン微細化用被覆剤を用いてレジストパターンを微細化する微細パターンの形成方法とに関する。
【背景技術】
【０００２】
半導体デバイス、液晶デバイス等の電子部品の製造においては、基板にエッチング等の処理を施す際にホトリソグラフィ技術が用いられている。このホトリソグラフィ技術では、活性放射線に感応するいわゆるホトレジスト材料を用いて基板上に被膜（レジスト層）を設け、次いでこれを活性放射線で選択的に照射して露光し、現像処理を行った後、レジスト層を選択的に溶解除去して、基板上に画像パターン（レジストパターン）を形成する。そして、このレジストパターンを保護層（マスクパターン）としてエッチング処理を行うことにより、基板に配線パターンを形成する。
【０００３】
近年、半導体デバイスの高集積化、微小化の傾向が高まり、これらレジストパターンの形成についても微細化が進み、超微細加工が要求されている。このようなレジストパターンの超微細化への対応に加え、パターン形成方法の面からも、レジスト材料の持つ解像度の限界を超えるパターン微細化技術の研究・開発が行われている。
【０００４】
超微細なレジストパターンを形成する方法としては、例えば、基板上に形成されたレジストパターンの表面に、水溶性ポリマーを含有するパターン微細化用被覆剤からなる被膜を形成し、形成された被膜を熱収縮させることでレジストパターンの間隔を狭小化させて、超微細なレジストパターンを得る方法が知られている。
【０００５】
具体的には、例えば、（Ａ）水溶性ポリマーと、（Ｂ）４級アンモニウムヒドロキシド、脂環式アンモニウムヒドロキシド、及びモルホリニウムヒドロキシドの中から選ばれる少なくとも１種とを含有する、パターン微細化用被覆剤が提案されている（特許文献１）。
【先行技術文献】
【特許文献】
【０００６】
【特許文献１】特開２００８−１８０８１３号公報
【発明の概要】
【発明が解決しようとする課題】
【０００７】
特許文献１に記載のパターン微細化用被覆剤によれば、レジストパターンを均一に微細化することができる。しかし、微細化される前のパターンについて、露光量、ベーク、マスク寸法のばらつき等に起因して、パターンの寸法ＣＤ（Ｃｒｉｔｉｃａｌ  Ｄｉｍｅｎｓｉｏｎ）にばらつきが生じる場合がある。このため、特許文献１に記載のパターン微細化用被覆剤を用いてレジストパターンを微細化する場合、ＣＤのばらつきが生じたレジストパターンが均一に微細化されるため、微細化される前のパターンのＣＤのばらつきに起因して、微細化されたパターンのＣＤにもばらつきが生じる問題がある。
【０００８】
本発明は、上記事情に鑑みてなされた物であり、レジストパターンを良好に微細化でき、ＣＤのばらつきが抑制された微細化されたパターンを形成できる、パターン微細化用被覆剤と、当該パターン微細化用被覆剤を用いる微細パターンの形成方法とを提供することを目的とする。
【課題を解決するための手段】
【０００９】
本発明者らは、（Ａ）水溶性ポリマーを含むパターン微細化用被覆剤に、窒素原子に結合する炭素数８以上のアルキル基を有し、前記アルキル基が結合している窒素原子１モルに対して、４モル以上のエチレンオキシド及び／又はプロピレンオキシドが付加した化合物を（Ｂ）含窒素化合物として配合することにより、上記の課題を解決できることを見出し、本発明を完成するに至った。
【００１０】
本発明の第一の態様は、基板上に形成されたレジストパターンを被覆し、微細パターンを形成するために用いられる、パターン微細化用被覆剤であって、
（Ａ）水溶性ポリマーと、（Ｂ）含窒素化合物とを含有し、
【００１１】
前記（Ｂ）含窒素化合物が、窒素原子に結合する炭素数８以上のアルキル基を有し、前記アルキル基が結合している窒素原子１モルに対して、４モル以上のエチレンオキシド及び／又はプロピレンオキシドが付加した化合物である、パターン微細化用被覆剤である。
【００１２】
本発明の第二の態様は、基板上のレジストパターンを第一の態様に係るパターン微細化用被覆剤からなる被膜で被覆した後に、加熱処理によりパターン微細化用被覆剤を熱収縮させてレジストパターンの間隔を狭小化させ、次いで、被膜を除去する、微細パターンの形成方法である。
【発明の効果】
【００１３】
本発明によれば、レジストパターンを良好に微細化でき、ＣＤのばらつきが抑制された微細化されたパターンを形成できる、パターン微細化用被覆剤と、当該パターン微細化用被覆剤を用いる微細パターンの形成方法とを提供することができる。
【図面の簡単な説明】
【００１４】
【図１】参考例と、比較例１〜３の被覆剤を用いてホールパターンを処理した場合とについての、露光量とホールのＣＤとの関係を示すグラフを示す図である。
【図２】参考例と、比較例４〜６の被覆剤を用いてホールパターンを処理した場合とについての、露光量とホールのＣＤとの関係を示すグラフを示す図である。
【図３】参考例と、比較例７、比較例８、及び実施例１の被覆剤を用いてホールパターンを処理した場合とについて、露光量とホールのＣＤとの関係を示すグラフを示す図である。
【図４】参考例と、比較例１〜３の被覆剤を用いてホールパターンを処理した場合とについての、ホールのＣＤとＣＤＵとの関係を示すグラフを示す図である。
【図５】参考例と、比較例４〜６の被覆剤を用いてホールパターンを処理した場合とについての、ホールのＣＤとＣＤＵとの関係を示すグラフを示す図である。
【図６】参考例と、比較例７、比較例８、及び実施例１の被覆剤を用いてホールパターンを処理した場合とについての、ホールのＣＤとＣＤＵとの関係を示すグラフを示す図である。
【発明を実施するための形態】
【００１５】
≪パターン微細化用被覆剤≫
本発明に係るパターン微細化用被覆剤（以下、被覆剤とも記す。）は、（Ａ）水溶性ポリマーと、所定の構造の（Ｂ）含窒素化合物とを含む。パターン微細化用被覆剤は、通常、溶液の状態で使用されるため、（Ｓ）溶媒を含んでいてもよい。また、パターン微細化用被覆剤は、本発明の目的を阻害しない範囲で、従来、パターン微細化用被覆剤に配合されていた種々の成分を含んでいてもよい。以下、パターン微細化用被覆剤が含む、必須又は任意の成分について説明する。
【００１６】
＜（Ａ）水溶性ポリマー＞
水溶性ポリマーの種類は、所望の膜厚の塗布膜を形成可能な濃度で溶媒に対して溶解可能であって、溶媒に溶解させた場合にゲル化しないものであれば特に限定されない。
【００１７】
水溶性ポリマーの好適な例としては、一種以上のアクリル系単量体の重合体、一種以上のビニル系単量体の重合体、アクリル系単量体とビニル系単量体との共重合体、セルロース系樹脂、アミド系樹脂、及び水溶性ペプチドの中から選ばれる少なくとも１種が挙げられる。
【００１８】
アクリル系単量体としては、例えば、アクリル酸、アクリル酸メチル、メタクリル酸、メタクリル酸メチル、Ｎ，Ｎ−ジメチルアクリルアミド、Ｎ，Ｎ−ジメチルアミノプロピルメタクリルアミド、Ｎ，Ｎ−ジメチルアミノプロピルアクリルアミド、Ｎ−メチルアクリルアミド、ジアセトンアクリルアミド、Ｎ，Ｎ−ジメチルアミノエチルメタクリレート、Ｎ，Ｎ−ジエチルアミノエチルメタクリレート、Ｎ，Ｎ−ジメチルアミノエチルアクリレート、及びアクリロイルモルホリン等が挙げられる。
【００１９】
ビニル系単量体としては、例えば、Ｎ−ビニルピロリドン、ビニルイミダゾリジノン、Ｎ−ビニルイミダゾール、酢酸ビニル、及びアリルアミン等が挙げられる。
【００２０】
ビニル系単量体の重合体、又はアクリル系単量体とビニル系単量体との共重合体が酢酸ビニル由来する構成単位を有する場合、かかる構成単位のエステル基を加水分解してビニルアルコール単位としてもよい。また、そのビニルアルコール単位の水酸基は、アセタール等で保護されてもよい。
【００２１】
セルロース系樹脂としては、例えば、ヒドロキシプロピルメチルセルロースフタレート、ヒドロキシプロピルメチルセルロースアセテートフタレート、ヒドロキシプロピルメチルセルロースヘキサヒドロフタレート、ヒドロキシプロピルメチルセルロースアセテートサクシネート、ヒドロキシプロピルメチルセルロース、ヒドロキシプロピルセルロース、ヒドロキシエチルセルロール、セルロールアセテートヘキサヒドロフタレート、カルボキシメチルセルロース、エチルセルロース、メチルセルロース等が挙げられる。
【００２２】
さらに、アミド系樹脂の中で水溶性のものも用いることができる。
【００２３】
これら中でも、ビニル系樹脂が好ましく、特にはポリビニルピロリドンやポリビニルアルコールが好ましい。
【００２４】
一種以上のアクリル系単量体の重合体、一種以上のビニル系単量体の重合体、アクリル系単量体とビニル系単量体との共重合体、セルロース系樹脂、及びアミド系樹脂の質量平均分子量は、５００以上２００００以下であることが好ましく、１０００以上５０００以下であることがより好ましい。
【００２５】
水溶性ペプチドは、室温で水への溶解性が高く、低温でもゲル化しにくいペプチドであればよく、特に制限されない。水溶性ペプチドの質量平均分子量は１００００以下であることが好ましく、５０００以下がより好ましい。質量平均分子量が１００００以下である場合、水への溶解性が高く、低温でもゲル化しにくいため、溶液の安定性が高くなる。なお、質量平均分子量の下限は５００以上が好ましい。また、水溶性ペプチドは天然物由来であってもよく、合成物であってもよい。また、水溶性ペプチドの誘導体であってもよい。
【００２６】
水溶性ペプチドとしては、例えば、コラーゲン由来の加水分解ペプチド、絹糸タンパク由来の加水分解ペプチド、大豆タンパク由来の加水分解ペプチド、小麦タンパク由来の加水分解ペプチド、コメタンパク由来の加水分解ペプチド、ゴマタンパク由来の加水分解ペプチド、エンドウタンパク由来の加水分解ペプチド、羊毛タンパク由来の加水分解ペプチド、カゼイン由来の加水分解ペプチド等が挙げられる。
【００２７】
これらの水溶性ポリマーは、単独で用いてもよく、２種以上を混合して用いてもよい。水溶性塗布膜材料における、水溶性樹脂の使用量は特に限定されず、形成したい塗布膜の膜厚や、被覆剤の粘度を考慮して適宜定められる。被覆剤における水溶性樹脂の含有量は、パターン微細化用被覆剤の全質量を１００質量％とする場合に、０．１〜２０質量％が好ましく、０．５〜１０質量％がより好ましく、１〜５質量％が特に好ましい。
【００２８】
＜（Ｂ）含窒素化合物＞
被覆剤は、特定の構造の（Ｂ）含窒素化合物を含有する。（Ｂ）含窒素化合物は、窒素原子に結合する炭素数８以上のアルキル基を有し、当該アルキル基が結合している窒素原子１モルに対して、４モル以上のエチレンオキシド及び／又はプロピレンオキシドが付加した化合物である。（Ｂ）含窒素化合物に含まれる窒素原子の数は、（Ｂ）含窒素化合物が所定の構造である限り特に限定されないが、通常、１であるのが好ましい。
【００２９】
上記の構造を有する（Ｂ）含窒素化合物は、オキシエチレン単位及びオキシプロピレン単位と、長鎖アルキル基とを有することにより界面活性剤的な性質も有する。このため、本発明に係る被覆剤を用いる場合、（Ｂ）含窒素化合物がレジストパターンの表面に良好に吸着されやすく、レジストパターンの表面に吸着された（Ｂ）含窒素化合物が、界面活性剤的な作用によってレジストパターンの表層のガラス転移点（Ｔｇ）を低下させると思われる。Ｔｇが低下することにより、パターンはよりシュリンクしやすくなる。
【００３０】
また、（Ｂ）含窒素化合物は、その塩基的な性質に基づいて、レジストパターンの表面に良好に吸着された際、脱保護が不十分で現像処理で溶解し切れなかった、レジストパターンの表面を一部溶解させると思われる。このため、本発明に係る被覆剤を用いてパターンを微細化すると、レジストパターンの表面が平滑化され、例えば、レジストパターンがホールパターンである場合には、ホールの真円性（ホールの形状のがたつきやゆがみが小さく、より円形に近いこと）が高まると考えられる。また、パターン表面の平滑化により、シュリンク前のＣＤばらつきが小さくなることにより、シュリンク後のＣＤユニフォミティも改善される。
【００３１】
（Ｂ）含窒素化合物としては、下式（１）又は下式（２）で表される化合物が好ましい。
【化１】
2015018189.tif 000002
（式（１）中、Ｒ１は炭素数８以上のアルキル基であり、Ｒ２は−（Ａ−Ｏ）ｑ−Ｒ５で表される基であり、Ｒ３は水素原子、アルキル基、ヒドロキシアルキル基、又は−（Ａ−Ｏ）ｒ−Ｒ５で表される基である。式（２）中、Ｒ１及びＲ２は式（１）と同様であり、Ｒ３はアルキル基、ヒドロキシアルキル基、又は−（Ａ−Ｏ）ｒ−Ｒ５で表される基であり、Ｒ４はアルキル基、ヒドロキシアルキル基、又は−（Ａ−Ｏ）ｓ−Ｒ５で表される基であり、Ｘ−は１価のアニオンである。Ａはエチレン基又はプロピレン基であり、Ｒ５は水素原子又はアルキル基であり、ｑは正の数であり、ｒ、及びｓはそれぞれ０又は正の数であり、ｑ＋ｒ＋ｓは４以上である。）
【００３２】
式（１）及び式（２）で表される化合物において、Ｒ１としては炭素原子数８以上のアルキル基が好ましく、炭素原子数１２以上のアルキル基がより好ましい。Ｒ１としてのアルキル基の炭素原子数は２０以下が好ましい。Ｒ１としてのアルキル基の構造は特に限定されず、直鎖状であっても、分岐鎖状であってもよい。
【００３３】
Ｒ１としてのアルキル基の好適な具体例としては、ｎ−オクチル基、オクタン−２−イル基、オクタン−３−イル基、２−エチルヘキシル基、５−メチル−へプチル基、ｎ−ノニル基、ノナン−２−イル基、ノナン−３−イル基、ｎ−デシル基、イソデシル基、デカン−２−イル基、デカン−３−イル基、７，７−ジメチルオクチル基、ｎ−ウンデシル基、ウンデカン−２−イル基、ウンデカン−３−イル基、ｎ−ドデシル基、ドデカン−２−イル基、ドデカン−３−イル基、ドデカン−４−イル基、ｎ−トリデシル基、トリデカン−２−イル基、ｎ−テトラデシル基、テトラデカン−２−イル基、ｎ−ペンタデシル基、ｎ−ヘキサデシル基、ヘキサデカン−２−イル基、ｎ−ヘプタデシル基、ｎ−オクタデシル基、オクタデカン−２−イル基、ｎ−ノナデシル基、ｎ−イコシル基、及びイコサン−２−イル基が挙げられる。
【００３４】
式（１）及び式（２）で表される化合物が有する基である、−（Ａ−Ｏ）ｑ−Ｒ５、−（Ａ−Ｏ）ｒ−Ｒ５、及び−（Ａ−Ｏ）ｓ−Ｒ５について、ｑ、ｒ、及びｓは、それぞれ、窒素原子に対するエチレンオキシド及び／又はプロピレンオキシドの平均付加数であって、整数でない場合がある。
【００３５】
式（１）及び式（２）で表される化合物が有する基である、−（Ａ−Ｏ）ｑ−Ｒ５、−（Ａ−Ｏ）ｒ−Ｒ５、及び−（Ａ−Ｏ）ｓ−Ｒ５について、Ｒ５は水素原子又はアルキル基であって、水素原子であるのが好ましい。Ｒ５がアルキル基である場合の炭素原子数は、１〜６が好ましく、１〜４がより好ましい。Ｒ５がアルキル基である場合の具体例としては、メチル基、エチル基、ｎ−プロピル基、イソプロピル基、ｎ−ブチル基、ｎ−ペンチル基、及びｎ−ヘキシル基が挙げられる。
【００３６】
式（１）で表される化合物については、Ｒ２が−（Ａ−Ｏ）ｑ−Ｈで表される基であり、Ｒ３が−（Ａ−Ｏ）ｒ−Ｈで表される基であるのが好ましい。式（２）で表される化合物については、Ｒ２が−（Ａ−Ｏ）ｑ−Ｈで表される基であり、Ｒ３が−（Ａ−Ｏ）ｒ−Ｈで表される基であり、Ｒ４が−（Ａ−Ｏ）ｓ−Ｈで表される基であるのが好ましい。
【００３７】
式（１）及び式（２）において、ｑ＋ｒ＋ｓの値は４以上であり、４以上２５以下が好ましく、４以上２０以下がより好ましい。（Ｂ）含窒素化合物として、ｑ＋ｒ＋ｓの値が上記の範囲内となるように、エチレンオキシド及び／又はプロピレンオキシドが窒素原子に付加している化合物を被覆剤に配合することで、レジストパターンの良好な微細化と、微細化されたパターンにおけるＣＤのばらつきの抑制とを両立できる。
【００３８】
式（１）及び式（２）において、Ｒ３又はＲ４がアルキル基又はヒドロキシアルキル基である場合、アルキル基及びヒドロキシアルキル基の炭素原子数は特に限定されず、１〜８が好ましく、１〜６がより好ましい。Ｒ３又はＲ４がアルキル基である場合の具体例としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｎ−ヘキシル基、ｎ−へプチル、及びｎ−オクチル基が挙げられる。Ｒ３又はＲ４がヒドロキシアルキル基である場合の具体例としては、ヒドロキシメチル基、２−ヒドロキシエチル基、３−ヒドロキシ−ｎ−プロピル基、４−ヒドロキシ−ｎ−ブチル基、５−ヒドロキシ−ｎ−ペンチル基、６−ヒドロキシ−ｎ−ヘキシル基、７−ヒドロキシ−ｎ−へプチル基、８−ヒドロキシ−ｎ−オクチル基が挙げられる。
【００３９】
式（２）において、Ｘ−は、本発明の目的を阻害しない範囲で特に限定されない。Ｘ−としては、水酸化物イオンや、塩化物イオン、臭化物イオン、沃化物イオンのようなハロゲン化物イオンが好ましく、水酸化物イオンがより好ましい。
【００４０】
式（１）で表される化合物の好ましい例としては、以下のものが挙げられる。下式中、ｍ及びｎは正の数であり、ｍ＋ｎは４以上である。
【化２】
2015018189.tif 000003
【００４１】
式（２）で表される化合物の好ましい例としては、以下のものが挙げられる。下式中、ｍ、ｎ、及びｌは正の数であり、ｍ＋ｎ＋ｌは４以上である。
【化３】
2015018189.tif 000004
【００４２】
以上説明した（Ｂ）含窒素化合物は、複数種を組み合わせて用いてもよい。被覆剤中の（Ｂ）含窒素化合物の含有量は、本発明の目的を阻害しない範囲で特に限定されない。被覆剤中の（Ｂ）含窒素化合物の含有量は、被覆剤の全液量に対して、０．００１質量％以上１質量％以下が好ましく、０．０１質量％以上０．８質量％以下がより好ましく、０．０５質量％以上０．５質量％以下が特に好ましい。
【００４３】
＜（Ｓ）溶媒＞
被覆剤は、通常、以上説明した（Ａ）水溶性ポリマーと、（Ｂ）含窒素化合物とを含有る水溶液として用いられる。被覆剤の固形分濃度は０．１〜３０質量％が好ましく、０．５〜２０質量％がより好ましく、１〜１０質量％が最も好ましい。
【００４４】
なお、被覆剤は水溶液であるのが好ましいが、本発明の効果を損なわない範囲であれば、水の他に、アルコール系溶媒を含んでいてもよい。このようなアルコール系溶媒としては、例えば、メチルアルコール、エチルアルコール、プロピルアルコール、イソプロピルアルコール、グリセリン、エチレングリコール、プロピレングリコール、１，２−ブチレングリコール、１，３−ブチレングリコール、２，３−ブチレングリコール等が挙げられる。これらのアルコール系溶媒は、水１００質量部に対して３０質量部を上限として用いられる。
【００４５】
＜（Ｃ）任意の添加剤＞
パターン微細化用被覆剤は、必要に応じて、本発明の効果を損なわない範囲で、水溶性架橋剤、界面活性剤、水溶性フッ素化合物、アミド基含有モノマー、少なくとも酸素原子及び／又は窒素原子を有する複素環式化合物、少なくとも同一環内に２個以上の窒素原子を有する複素環式化合物、水溶性アミン化合物、非アミン系水溶性有機溶媒等の任意の添加剤を含んでいてもよい。以下これらの任意の添加剤について順に説明する。
【００４６】
・水溶性架橋剤
水溶性架橋剤としては、少なくとも２個の水素原子がヒドロキシアルキル基及び／又はアルコキシアルキル基で置換された、アミノ基及び／又はイミノ基を有する含窒素化合物が好ましく用いられる。これら含窒素化合物としては、例えば、アミノ基の水素原子がメチロール基又はアルコシキメチル基、あるいはその両方で置換された、メラミン系誘導体、尿素系誘導体、グアナミン系誘導体、アセトグアナミン系誘導体、ベンゾグアナミン系誘導体、スクシニルアミド系誘導体や、イミノ基の水素原子が置換されたグリコールウリル系誘導体、エチレン尿素系誘導体等を挙げることができる。
【００４７】
これら含窒素化合物の中でも、架橋反応性の点から、少なくとも２個の水素原子がメチロール基、又は炭素原子数１〜６の低級アルコキシメチル基、あるいはその両方で置換された、アミノ基及び／又はイミノ基を有する、ベンゾグアナミン系誘導体、グアナミン系誘導体、メラミン系誘導体等のトリアジン誘導体、グリコールウリル系誘導体、及び尿素系誘導体のうちの１種以上が好ましい。
【００４８】
パターン微細化用被覆剤が水溶性架橋剤を含む場合、水溶性架橋剤の含有量は、パターン微細化用被覆剤の固形分の質量に対して、１〜３５質量％であるのが好ましい。
【００４９】
・界面活性剤
界面活性剤としては、（Ａ）水溶性ポリマーに対して溶解性が高く、被覆剤に懸濁を発生しない等の特性が必要である。このような特性を満たす界面活性剤を用いることにより、特に被覆形成剤を塗布する際の気泡（マイクロフォーム）発生を抑えることができ、このマイクロフォーム発生と関係があるとされるディフェクトの発生をより効果的に防止することができる。上記の点から、Ｎ−アルキルピロリドン系界面活性剤、第４級アンモニウム塩系界面活性剤、ポリオキシエチレンのリン酸エステル系界面活性剤、ノニオン性界面活性剤のうちの１種以上が好ましく用いられる。
【００５０】
上記Ｎ−アルキルピロリドン系界面活性剤としては、下式（Ｃ１）で表されるもの
が好ましい。
【化４】
2015018189.tif 000005
【００５１】
上記式（Ｃ１）中、Ｒｃ１は、炭素原子数６以上のアルキル基を示す。
【００５２】
かかるＮ−アルキルピロリドン系界面活性剤として、具体的には、Ｎ−ヘキシル−２−ピロリドン、Ｎ−ヘプチル−２−ピロリドン、Ｎ−オクチル−２−ピロリドン、Ｎ−ノニル−２−ピロリドン、Ｎ−デシル−２−ピロリドン、Ｎ−デシル−２−ピロリドン、Ｎ−ウンデシル−２−ピロリドン、Ｎ−ドデシル−２−ピロリドン、Ｎ−トリデシル−２−ピロリドン、Ｎ−テトラデシル−２−ピロリドン、Ｎ−ペンタデシル−２−ピロリドン、Ｎ−ヘキサデシル−２−ピロリドン、Ｎ−ヘプタデシル−２−ピロリドン、Ｎ−オクタデシル−２−ピロリドン等が挙げられる。中でも、Ｎ−オクチル−２−ピロリドン（「ＳＵＲＦＡＤＯＮＥ  ＬＰ１００」；ＩＳＰ社製）が好ましく用いられる。
【００５３】
上記第４級アンモニウム系界面活性剤としては、下式（Ｃ２）で表されるものが好ましい。
【化５】
2015018189.tif 000006
【００５４】
上記式（Ｃ２）中、Ｒｃ２、Ｒｃ３、Ｒｃ４、Ｒｃ５は、それぞれ独立に、アルキル基又はヒドロキシアルキル基を示し（ただし、そのうちの少なくとも１つは炭素原子数６以上のアルキル基又はヒドロキシアルキル基を示す）、Ｙ−は水酸化物イオン又はハロゲン化物イオンを示す。
【００５５】
かかる第４級アンモニウム系界面活性剤として、具体的には、ドデシルトリメチルアンモニウムヒドロキシド、トリデシルトリメチルアンモニウムヒドロキシド、テトラデシルトリメチルアンモニウムヒドロキシド、ペンタデシルトリメチルアンモニウムヒドロキシド、ヘキサデシルトリメチルアンモニウムヒドロキシド、ヘプタデシルトリメチルアンモニウムヒドロキシド、オクタデシルトリメチルアンモニウムヒドロキシド等が挙げられる。中でも、ヘキサデシルトリメチルアンモニウムヒドロキシドが好ましく用いられる。
【００５６】
上記ポリオキシエチレンのリン酸エステル系界面活性剤としては、下式（Ｃ３）で表されるものが好ましい。
【化６】
2015018189.tif 000007
【００５７】
上記式（Ｃ３）中、Ｒｃ６は、炭素原子数１〜１０のアルキル基又はアルキルアリル基を示し、Ｒｃ７は、水素原子又は（ＣＨ２ＣＨ２Ｏ）Ｒｃ６（Ｒｃ６は上記で定義した通り）を示し、ｘは１〜２０の整数を示す。
【００５８】
かかるポリオキシエチレンのリン酸エステル系界面活性剤としては、具体的には「プライサーフＡ２１２Ｅ」、「プライサーフＡ２１０Ｇ」（以上、いずれも第一工業製薬株式会社製）等として市販されているものを好適に用いることができる。
【００５９】
上記ノニオン性界面活性剤としては、ポリオキシアルキレンのアルキルエーテル化物又はアルキルアミンオキシド化合物であることが好ましい。
【００６０】
上記ポリオキシアルキレンのアルキルエーテル化物としては、下式（Ｃ４）又は（Ｃ５）で表される化合物が好ましく用いられる。
【化７】
2015018189.tif 000008
【００６１】
上記式（Ｃ４）、（Ｃ５）において、Ｒｃ８及びＲｃ９は、炭素原子数１〜２２の直鎖状、分岐鎖状、若しくは環状のアルキル基、水酸基を有するアルキル基、又はアルキルフェニル基を示す。Ａ０は、オキシアルキレン基であり、オキシエチレン、オキシプロピレン及びオキシブチレン基の中から選ばれる少なくとも１種であることが好ましい。ｙは整数である。
【００６２】
アルキルアミンオキシド化合物としては、下式（Ｃ６）又は（Ｃ７）で表される化合物が好ましく用いられる。
【化８】
2015018189.tif 000009
【００６３】
上記式（Ｃ６）及び（Ｃ７）において、Ｒｃ１０は、酸素原子で中断されていてもよい炭素原子数８〜２０のアルキル基又はヒドロキシアルキル基を示し、ｐ及びｑは１〜５の整数を示す。
【００６４】
上記式（６）、又は式（７）で表されるアルキルアミンオキシド化合物としては、オクチルジメチルアミンオキシド、ドデシルジメチルアミンオキシド、デシルジメチルアミンオキシド、ラウリルジメチルアミンオキシド、セチルジメチルアミンオキシド、ステアリルジメチルアミンオキシド、イソヘキシルジエチルアミンオキシド、ノニルジエチルアミンオキシド、ラウリルジエチルアミンオキシド、イソペンタデシルメチルエチルアミンオキシド、ステアリルメチルプロピルアミンオキシド、ラウリルジ（ヒドロキシエチル）アミンオキシド、セチルジエタノールアミンオキシド、ステアリルジ（ヒドロキシエチル）アミンオキシド、ドデシルオキシエトキシエトキシエチルジ（メチル）アミンオキシド、ステアリルオキシエチルジ（メチル）アミンオキシド等が挙げられる。
【００６５】
これらの界面活性剤の中でも、特にディフェクト低減の点からは、ノニオン性界面活性剤が好ましく用いられる。
【００６６】
このような界面活性剤を添加する場合の添加量は、被覆剤の固形分中、１質量ｐｐｍ〜１０質量％が好ましく、１００質量ｐｐｍ〜２質量％がより好ましい。
【００６７】
・水溶性フッ素化合物
水溶性フッ素化合物としては、（Ａ）水溶性ポリマーに対し溶解性が高く、被覆剤に懸濁を発生しない等の特性が必要である。このような特性を満たす水溶性フッ素化合物を用いることにより、さらにレベリング性（被覆剤の広がり度合い）を向上させることができる。このレベリング性は、界面活性剤の過剰量添加による接触角の引き下げにより達成することも可能であるが、界面活性剤添加量を過剰にした場合、ある一定以上の塗布向上性が認められないばかりか、過剰量とすることにより、塗布した際に被膜上に気泡（マイクロフォーム）が発生し、ディフェクトの原因となり得るという問題がある。この水溶性フッ素化合物を配合することにより、そのような発泡を抑制しつつ、接触角を下げ、レベリング性を向上させることができる。
【００６８】
かかる水溶性フッ素化合物としては、フルオロアルキルアルコール類、フルオロアルキルカルボン酸類等が好ましく用いられる。フルオロアルキルアルコール類としては、２−フルオロ−１−エタノール、２，２−ジフルオロ−１−エタノール、トリフルオロエタノール、テトラフルオロプロパノール、オクタフルオロアミルアルコール等が挙げられる。フルオロアルキルカルボン酸類としては、トリフルオロ酢酸等が挙げられる。ただし、これら例示に限定されるものではなく、水溶性を有するフッ素化物であって、上述の効果を奏するものであれば限定されない。特には、炭素原子数６以下のフルオロアルキルアルコール類が好ましく用いられる。中でも入手しやすさ等の点から、トリフルオロエタノールが特に好ましい。
【００６９】
このような水溶性フッ素化合物を添加する場合の添加量は、被覆剤の固形分中、０．１〜３０質量％が好ましく、０．１〜１５質量％がより好ましい。
【００７０】
・アミド基含有モノマー
アミド基含有モノマーとしては、特に限定されるものではないが、（Ａ）水溶性ポリマーとの相溶性に優れ、被覆剤において懸濁を発生しない等の特性が必要である。
【００７１】
かかるアミド基含有モノマーとしては、下式（Ｃ８）で表されるアミド化合物が好ましく用いられる。
【化９】
2015018189.tif 000010
【００７２】
上記式（Ｃ８）において、Ｒｃ１１は、水素原子、炭素原子数１〜５のアルキル基、又はヒドロキシアルキル基を示し、Ｒｃ１２は、炭素原子数１〜５のアルキル基を示し、Ｒｃ１３は、水素原子又はメチル基を示し、ｚは０〜５の整数を示す。上記においてアルキル基、ヒドロキシアルキル基は直鎖、分岐鎖のいずれも含む。
【００７３】
上記式（Ｃ８）で表されるアミド基含有モノマーとしては、Ｒｃ１１が水素原子、メチル基、又はエチル基であり、ｚが０である化合物がより好ましく用いられる。このようなアミド基含有モノマーとしては、具体的には、アクリルアミド、メタクリルアミド、Ｎ，Ｎ−ジメチルアクリルアミド、Ｎ，Ｎ−ジメチルメタクリルアミド、Ｎ，Ｎ−ジエチルアクリルアミド、Ｎ，Ｎ−ジエチルメタクリルアミド、Ｎ−メチルアクリルアミド、Ｎ−メチルメタクリルアミド、Ｎ−エチルアクリルアミド、Ｎ−エチルメタクリルアミド等が挙げられる。中でも、アクリルアミド、メタクリルアミドが特に好ましい。
【００７４】
このようなアミド基含有モノマーを添加する場合の添加量は、被覆剤の固形分中、０．１〜３０質量％が好ましく、１〜１５質量％がより好ましい。
【００７５】
・少なくとも酸素原子及び／又は窒素原子を有する複素環式化合物
被覆剤は、少なくとも酸素原子及び／又は窒素原子を有する複素環式化合物を含んでいてもよい。このような複素環式化合物としては、オキサゾリジン骨格を有する化合物、オキサゾリン骨格を有する化合物、オキサゾリドン骨格を有する化合物、及びオキサゾリジノン骨格を有する化合物の中から選ばれる少なくとも１種が好ましく用いられる。
【００７６】
上記オキサゾリジン骨格を有する化合物としては、下式（Ｃ９）で表されるオキサゾリンのほか、その置換体が挙げられる。
【化１０】
2015018189.tif 000011
【００７７】
該置換体としては、上記式（Ｃ９）で表されるオキサゾリンの炭素原子あるいは窒素原子に結合する水素原子が、炭素原子数１〜６の置換若しくは未置換の低級アルキル基、カルボキシル基、水酸基、ハロゲン基で置換された化合物が挙げられる。上記置換された低級アルキル基としては、ヒドロキシアルキル基、低級アルコキシアルキル基等が挙げられるが、これら例示に限定されるものではない。
【００７８】
上記オキサゾリン骨格を有する化合物としては、下式（Ｃ９−１）で表される２−オキサゾリン、式（Ｃ９−２）で表される３−オキサゾリン、式（Ｃ９−３）で表される４−オキサゾリンのほか、それらの置換体が挙げられる。
【化１１】
2015018189.tif 000012
【００７９】
該置換体としては、上記式（Ｃ９−１）〜（Ｃ９−３）で表されるオキサゾリン骨格を有する化合物の炭素原子あるいは窒素原子に結合する水素原子が、炭素原子数１〜６の置換若しくは未置換の低級アルキル基、カルボキシル基、水酸基、ハロゲン基で置換された化合物が挙げられる。上記置換された低級アルキル基としては、ヒドロキシアルキル基、低級アルコキシアルキル基等が挙げられるが、これら例示に限定されるものではない。
【００８０】
上記オキサゾリン骨格を有する化合物の中でも、下式（Ｃ９−１−Ａ）で表される２−メチル−２−オキサゾリンが好ましく用いられる。
【化１２】
2015018189.tif 000013
【００８１】
上記オキサゾリドン骨格を有する化合物としては、下式（Ｃ９−４）で表される５（４）−オキサゾロン、下式（Ｃ９−５）で表される５（２）−オキサゾロン、下式（Ｃ９−６）で表される４（５）−オキサゾロン、下式（Ｃ９−７）で表される２（５）−オキサゾロン、下式（Ｃ９−８）で表される２（３）−オキサゾロンの他、それらの置換体が挙げられる。
【化１３】
2015018189.tif 000014
【００８２】
該置換体としては、上記式（Ｃ９−４）〜（Ｃ９−８）で表されるオキサゾリドン骨格を有する化合物の炭素原子あるいは窒素原子に結合する水素原子が、炭素原子数１〜６の置換若しくは未置換の低級アルキル基、カルボキシル基、水酸基、ハロゲン基で置換された化合物が挙げられる。上記置換された低級アルキル基としては、ヒドロキシアルキル基、低級アルコキシアルキル基等が挙げられるが、これら例示に限定されるものではない。
【００８３】
上記オキサゾリジノン骨格を有する化合物（又は２−オキサゾリドン骨格を有する化合物）としては、下式（Ｃ１０）で表されるオキサゾリジノン（又は２−オキサゾリドン）のほか、その置換体が挙げられる。
【化１４】
2015018189.tif 000015
【００８４】
該置換体としては、上記式（Ｃ１０）で表されるオキサゾリジノン（又は２−オキサゾリドン）の炭素原子あるいは窒素原子に結合する水素原子が、炭素原子数１〜６の置換若しくは未置換の低級アルキル基、カルボキシル基、水酸基、ハロゲン基で置換された化合物が挙げられる。上記置換された低級アルキル基としては、ヒドロキシアルキル基、（低級アルコキシ）アルキル基等が挙げられるが、これら例示に限定されるものではない。
【００８５】
該オキサゾリジノン骨格を有する化合物の中でも、下式（１０−１）で表される３−メチル−２−オキサゾリドンが好ましく用いられる。
【化１５】
2015018189.tif 000016
【００８６】
このような少なくとも酸素原子及び／又は窒素原子を有する複素環式化合物を添加する場合の添加量は、上記（Ａ）水溶性ポリマーに対し、１〜５０質量％とするのが好ましく、より好ましくは３〜２０質量％に調整することが好ましい。
【００８７】
・少なくとも同一環内に２個以上の窒素原子を有する複素環式化合物
少なくとも同一環内に２個以上の窒素原子を有する複素環式化合物としては、ピラゾール、３，５−ジメチルピラゾール、２−ピラゾリン、５−ピラゾロン、３−メチル−１−フェニル−５−ピラゾロン、２，３−ジメチル−１−フェニル−５−ピラゾロン、２，３−ジメチル−４−ジメチルアミノ−１−フェニル−５−ピラゾロン、ベンゾピラゾール等のピラゾール系化合物；イミダゾール、メチルイミダゾール、２，４，５−トリフェニルイミダゾール、４−（２−アミノエチル）イミダゾール、２−アミノ−３−（４−イミダゾリル）プロピオン酸等のイミダゾール系化合物；２−イミダゾリン、２，４，５−トリフェニル−２−イミダゾリン、２−（１−ナフチルメチル）−２−イミダゾリン等のイミダゾリン系化合物；イミダゾリジン、２−イミダゾリドン、２，４−イミダゾリジンジオン、１−メチル−２，４−イミダゾリジンジオン、５−メチル−２，４−イミダゾリジンジオン、５−ヒドロキシ−２，４−イミダゾリジンジオン−５−カルボン酸、５−ウレイド−２，４−イミダゾリジンジオン、２−イミノ−１−メチル−４−イミダゾリドン、２−チオキソ−４−イミダゾリドン等のイミダゾリジン系化合物；ベンゾイミダゾール、２−フェニルベンゾイミダゾール、２−ベンゾイミダゾリノン等のベンゾイミダゾール系化合物；１，２−ジアジン、１，３−ジアジン、１，４−ジアジン、２，５−ジメチルピラジン等のジアジン系化合物；２，４（１Ｈ，３Ｈ）ピリミジンジオン、５−メチルウラシル、５−エチル−５−フェニル−４，６−パーヒドロピリミジンジオン、２−チオキソ−４（１Ｈ，３Ｈ）−ピリミジノン、４−イミノ−２（１Ｈ，３Ｈ）−ピリミジン、２，４，６（１Ｈ，３Ｈ，５Ｈ）−ピリミジントリオン等のヒドロピリミジン系化合物；シンノリン、フタラジン、キナゾリン、キノキサリン、ルミノール等のベンゾジアジン系化合物；ベンゾシノリン、フェナジン、５，１０−ジヒドロフェナジン等のジベンゾジアジン系化合物；１Ｈ−１，２，３−トリアゾール、１Ｈ−１，２，４−トリアゾール、４−アミノ−１，２，４−トリアゾール等のトリアゾール系化合物；ベンゾトリアゾール、５−メチルベンゾトリアゾール等のベンゾトリアゾール系化合物；１，３，５−トリアジン、１，３，５−トリアジン−２，４，６−トリオール、２，４，６−トリメトキシ−１，３，５−トリアジン、１，３，５−トリアジン−２，４，６−トリチオール、１，３，５−トリアジン−２，４，６−トリアミン、４，６−ジアミノ−１，３，５−トリアジン−２−オール等のトリアジン系化合物等が挙げられるが、これら例示に限定されるものではない。
【００８８】
中でも、取り扱いが容易であり、さらには入手が容易である等の点から、イミダゾール系化合物の単量体が好ましく用いられ、特にはイミダゾールが好ましく用いられる。
【００８９】
このような少なくとも同一環内に２個以上の窒素原子を有する複素環式化合物を添加する場合の添加量は、（Ａ）水溶性ポリマーに対し、１〜１５質量％が好ましく、２〜１０質量％がより好ましい。
【００９０】
・水溶性アミン化合物
このような水溶性アミン化合物を被覆剤に配合することにより、さらに不純物発生防止、ｐＨ調整等が可能となる。
【００９１】
かかる水溶性アミン化合物としては、（Ｂ）含窒素化合物に該当しない化合物であって、２５℃の水溶液におけるｐＫａ（酸解離定数）が７．５〜１３のアミン類が挙げられる。具体的には、例えば、モノエタノールアミン、ジエタノールアミン、トリエタノールアミン、２−（２−アミノエトキシ）エタノール、Ｎ，Ｎ−ジメチルエタノールアミン、Ｎ，Ｎ−ジエチルエタノールアミン、Ｎ，Ｎ−ジブチルエタノールアミン、Ｎ−メチルエタノールアミン、Ｎ−エチルエタノールアミン、Ｎ−ブチルエタノールアミン、Ｎ−メチルジエタノールアミン、モノイソプロパノールアミン、ジイソプロパノールアミン、トリイソプロパノールアミン等のアルカノールアミン類；ジエチレントリアミン、トリエチレンテトラミン、プロピレンジアミン、Ｎ，Ｎ−ジエチルエチレンジアミン、１，４−ブタンジアミン、Ｎ−エチル−エチレンジアミン、１，２−プロパンジアミン、１，３−プロパンジアミン、１，６−ヘキサンジアミン等のポリアルキレンポリアミン類；２−エチル−ヘキシルアミン、ジオクチルアミン、トリブチルアミン、トリプロピルアミン、トリアリルアミン、ヘプチルアミン、シクロヘキシルアミン等の脂肪族アミン類；ベンジルアミン、ジフェニルアミン等の芳香族アミン類；ピペラジン、Ｎ−メチル−ピペラジン、ヒドロキシエチルピペラジン等の環状アミン類等が挙げられる。中でも、沸点１４０℃以上（７６０ｍｍＨｇ下）のものが好ましく、例えばモノエタノールアミン、トリエタノールアミン等が好ましく用いられる。
【００９２】
このような水溶性アミン化合物を添加する場合の添加量は、被覆形成剤の固形分中、０．１〜３０質量％が好ましく、２〜１５質量％がより好ましい。
好ましい。
【００９３】
・非アミン系水溶性有機溶媒
非アミン系水溶性有機溶媒を被覆剤に配合する場合、微細化されたレジストパターンにおけるパターンの欠陥であるディフェクトの発生を抑制しやすい。
【００９４】
かかる非アミン系水溶性有機溶媒は、水と混和性のある非アミン系有機溶媒であればよく、例えばジメチルスルホキシド等のスルホキシド類；ジメチルスルホン、ジエチルスルホン、ビス（２−ヒドロキシエチル）スルホン、テトラメチレンスルホン等のスルホン類；Ｎ，Ｎ−ジメチルホルムアミド、Ｎ−メチルホルムアミド、Ｎ，Ｎ−ジメチルアセトアミド、Ｎ−メチルアセトアミド、Ｎ，Ｎ−ジエチルアセトアミド等のアミド類；Ｎ−メチル−２−ピロリドン、Ｎ−エチル−２−ピロリドン、Ｎ−プロピル−２−ピロリドン、Ｎ−ヒドロキシメチル−２−ピロリドン、Ｎ−ヒドロキシエチル−２−ピロリドン等のラクタム類；１，３−ジメチル−２−イミダゾリジノン、１，３−ジエチル−２−イミダゾリジノン、１，３−ジイソプロピル−２−イミダゾリジノン等のイミダゾリジノン類；エチレングリコール、エチレングリコールモノメチルエーテル、エチレングリコールモノエチルエーテル、エチレングリコールモノブチルエーテル、エチレングリコールモノメチルエーテルアセテート、エチレングリコールモノエチルエーテルアセテート、ジエチレングリコール、ジエチレングリコールモノメチルエーテル、ジエチレングリコールモノエチルエーテル、ジエチレングリコールモノブチルエーテル、プロピレングリコール、プロピレングリコールモノメチルエーテル、グリセリン、１，２−ブチレングリコール、１，３−ブチレングリコール、２，３−ブチレングリコール等の多価アルコール類及びその誘導体が挙げられる。中でも、ディフェクト発生抑制等の点から多価アルコール類及びその誘導体が好ましく、特にはグリセリンが好ましく用いられる。非アミン系水溶性有機溶媒は１種又は２種以上を用いることができる。
【００９５】
このような非アミン系水溶性有機溶媒を添加する場合の添加量は、（Ａ）水溶性ポリマーに対し、０．１〜３０質量％が好ましく、０．５〜１５質量％がより好ましい。
【００９６】
以上説明した成分を、所望の比率で混合した後、均一に溶解させることで、本発明に係るパターン微細化用被覆剤を調製することができる。
【００９７】
≪微細パターンの形成方法≫
以上説明した被覆剤を用いて微細パターンを形成する方法を、以下に説明する。微細パターンは、基板上のレジストパターンを前述の被覆剤からなる被膜で被覆した後に、加熱処理により被覆剤を熱収縮させてレジストパターンの間隔を狭小化させ、次いで、被膜を除去することで形成される。
【００９８】
レジストパターンを有する基板の作製は、特に限定されるものでなく、半導体デバイス、液晶表示素子、磁気ヘッドあるいはマイクロレンズ等の製造において用いられる常法により行うことができる。例えば、シリコンウェーハ等の基板上に、化学増幅型等のホトレジスト用組成物を、スピンナー等で塗布、乾燥してホトレジスト層を形成した後、縮小投影露光装置等により、紫外線、ｄｅｅｐ−ＵＶ、エキシマレーザー光等の活性光線を、所望のマスクパターンを介して、真空中、あるいは所定の屈折率を有する液体を介して照射するか、あるいは電子線により描画した後、加熱し、次いでこれを現像液、例えば１〜１０質量％テトラメチルアンモニウムヒドロキシド（ＴＭＡＨ）水溶液等のアルカリ性水溶液等を用いて現像処理することによって、基板上にホトレジストパターンを形成することができる。
【００９９】
なお、レジストパターンの材料となるホトレジスト用組成物としては、特に限定されるものではなく、ｉ、ｇ線用ホトレジスト組成物、ＫｒＦ、ＡｒＦ、Ｆ２等のエキシマレーザー用ホトレジスト組成物、さらにはＥＢ（電子線）用ホトレジスト組成物、ＥＵＶ用ホトレジスト等、広く一般的に用いられるホトレジスト組成物を用いることができる。
【０１００】
次いで、レジストパターンを有する基板上全面にわたって、被覆剤を塗布してレジストパターンを被覆剤からなる被膜で被覆する。なお、該被覆剤を塗布した後に、８０〜１００℃の温度で３０〜９０秒間、基板にプリベークを施してもよい。
【０１０１】
被覆方法は従来の熱フロープロセスにおいて通常行われていた方法に従って行うことができる。すなわち、例えばバーコーター法、ロールコーター法、スリットコーター法、スピンナーを用いた回転塗布等の公知の塗布手段により、上記被覆剤が基板上に塗布される。
【０１０２】
被膜形成後、加熱処理を行って、被覆剤からなる被膜を熱収縮させる。この被膜の収縮作用により、該被膜に接するレジストパターンが被膜の収縮相当分幅広・広大となり、レジストパターン同士が互いに近接した状態となってレジストパターン間の間隔が狭められる。
【０１０３】
加熱処理温度は、被覆剤からなる被膜の収縮を起し得る温度であって、パターンの微細化を行うに十分な温度であれば、特に限定されず、レジストパターンが熱流動を起こさない温度で加熱するのが好ましい。レジストパターンが熱流動を起こさない温度とは、被覆剤からなる被膜が形成されてなく、レジストパターンだけを形成した基板を加熱した場合、該レジストパターンに寸法変化（例えば、自発的流動による寸法変化等）を生じさせない温度をいう。このような温度での加熱処理により、プロファイルの良好な微細パターンの形成をより一層効果的に行うことができ、また特にウェーハ面内におけるデューティ（Ｄｕｔｙ）比、すなわちウェーハ面内におけるパターン間隔に対する依存性を小さくすることができる等の点において極めて効果的である。現在のホトリソグラフィ技術において用いられる種々のレジスト組成物の熱流動が起こり始める温度を考慮すると、好ましい加熱処理は通常、８０〜１８０℃の温度範囲で、ただしホトレジストが熱流動を起こさない温度で、３０〜９０秒間行われる。
【０１０４】
また、被覆剤からなる被膜の厚さとしては、ホトレジストパターンの高さと同程度あるいはそれを覆う程度の高さが好ましい。
【０１０５】
加熱処理後、レジストパターンを有する基板上に残留する被覆形剤からなる被膜は、水系溶剤、好ましくは純水による１０〜６０秒間の洗浄により除去される。なお、水洗に先立ち、所望によりアルカリ水溶液（例えば、テトラメチルアンモニウムヒドロキシド（ＴＭＡＨ）、コリン等）でリンス処理をしてもよい。本発明に係る被覆形成剤は、水での洗浄除去が容易で、且つ、基板及びレジストパターンから完全に除去することができる。
【０１０６】
以上の工程を経て、幅広・広大となったレジストパターンの間に画定された、微小化されたパターンを有する基板が得られる。なお、以上説明した工程は、レジストパターンが所望する程度に微細化されるまで、繰返して行われてもよい。
【０１０７】
以上説明する方法により、特定の（Ｂ）含窒素化合物を含有する前述の被覆剤を用いてレジストパターンを微細化することで、良好に微細化されており、且つ、ＣＤのばらつきが抑制された微細パターンを形成できる、
【実施例】
【０１０８】
以下、本発明を実施例によりさらに詳細に説明するが、本発明はこれらの実施例に限定されるものではない。
【０１０９】
〔実施例１及び比較例１〜８〕
ポリビニルアルコール２質量部と、表１に記載の種類の含窒素化合物０．３質量部と、アニオン性界面活性剤（プライサーフＡ２１０Ｇ、第一工業製薬社製）０．０２質量部とを、イオン交換蒸留水（９７．６８質量部）に溶解させて被覆剤を調製した。
【０１１０】
実施例１では、含窒素化合物として下式で表される化合物１（３級アミン化合物）を用いた。
【化１６】
2015018189.tif 000017
（上記式中、ｍ及びｎの和は平均７である。）
【０１１１】
比較例２〜９では、含窒素化合物として以下の比較化合物１〜８を用いた。
比較化合物１：テトラメチルアンモニウムヒドロキシド
比較化合物２：Ｎ−メチルエタノールアミン
比較化合物３：トリエチルアミン
比較化合物４：ジエチレントリアミン
比較化合物５：２−（２−アミノエチルアミノ）エタノール
比較化合物６：エタノールアミン
比較化合物７：テトラヒドロフラン−２−メタンアミン
比較化合物８：トリエタノールアミン
【０１１２】
（評価）
８インチシリコンウェーハ上に反射防止膜形成用塗布液（Ｂｒｅｗｅｒ社製、ＡＲＣ−２９Ａ）を塗布した後、２０５℃にて６０秒間加熱処理して、膜厚８５ｎｍの反射防止膜を設けた。この反射防止膜上に、ＡｒＦレジスト（東京応化工業株式会社製、ＴＡＲＦ−Ｐ６６１９）をスピンナーを用いて塗布した後、１１５℃で６０秒間加熱処理して、膜厚１５０ｎｍのレジスト膜を形成させた。このようにして形成されたレジスト膜に対して、露光装置（株式会社ニコン製、Ｎｉｋｏｎ  ＮＳＲ−Ｓ３０８Ｆ）を用い、直径９０ｎｍコンタクトホール（ＣＨ）のハーフトーンマスクパターンを介して露光処理した後、１１５℃で６０秒間加熱処理した。その後、２．３８質量％ＴＭＡＨ（テトラメチルアンモニウムヒドロキシド）水溶液を用いて現像処理して、ホールパターンを得た。
【０１１３】
ホールパターンを備える基板の表面に対して、各実施例又は比較例の被覆剤を、被膜の膜厚が５０ｎｍとなるように塗布して、ホールパターンの表面を被覆剤からなる被膜で被覆した。次いで、被覆剤で被覆されたホールパターンを、１３０℃で６０秒間加熱処理し、該ホールパターンの微細化処理を行った。その後、２３℃で純水を用いて被覆剤を除去した。このようにして形成された、微細化処理が施されたパターンについて、以下の評価を行った。
【０１１４】
未処理のパターンと、微細化処理が施されたパターンとを、上面より、１視野に１６個のコンタクトホールが含まれるように測長ＳＥＭ（走査型電子顕微鏡、商品名：ＣＧ４１００、日立ハイテクノロジーズ製）で観察した。計６視野について、１６個のコンタクトホールを含むＳＥＭ画像を取得した。取得されたＳＥＭ画像から、各ホールの直径に該当するＣＤと、微細化処理されたパターン（ホール）の収縮量と、ホールの直径の面内均一性の指標であるＣＤＵ（ｎｍ）と、ホールの真円性とを求めた。
【０１１５】
９６個のホールのＣＤの平均値を、未処理パターン又は微細化処理されたパターンのＣＤ値とした。パターンの収縮量は、未処理パターンのＣＤ値から、微細化処理が施されたパターンのＣＤ値を除して求めた。９６個のホールのＣＤから、標準偏差（σ）の３倍値（３σ）を、ＣＤＵ（パターン寸法の面内均一性）の値（ｎｍ）として求めた。
【０１１６】
ホールの真円性は、以下のようにして求めた。まず、各ホールの中心線からホールの外縁までの距離を、各ホールの中心から２４方向について測定した。９６ホールについて得られた、２４方向の距離のデータから、標準偏差（σ）の３倍値（３σ）を、ホールの真円性の値（ｎｍ）として求めた。このようにして求められる３σの値が小さいほど、当該ホールの真円性が高いことを意味する。
【０１１７】
【表１】
2015018189.tif 000018
【０１１８】
表１によれば、窒素原子に結合する炭素数８以上のアルキル基を有し、アルキル基が結合している窒素原子１モルに対して、４モル以上のエチレンオキシド及び／又はプロピレンオキシドが付加している含窒素化合物である化合物１を含む実施例１の被覆剤を用いてパターンを処理する場合、パターンが良好に微細化されるとともに、ＣＤＵが顕著に低下することが分かる。他方、比較例１〜８によれば、所定の構造に含まれる種々のアミンが含窒素化合物として配合された被覆剤を用いてパターンを処理しても、パターンを微細化させにくく、ＣＤＵも低下しないことが分かる。
【０１１９】
＜露光量とＣＤとの関係、及びＣＤとＣＤＵとの関係の確認＞
３７〜５２ｍＪ／ｃｍ２の範囲で１ｍＪ／ｃｍ２ずつ露光量を変えることの他は、前述の方法と同様にしてホールパターンを形成した。各露光量で形成されたホールパターンに対して、それぞれ、実施例１、及び比較例１〜８の被覆剤を用いて、前述の方法と同様にして微細化処理を施した。被覆剤で処理されていないホールパターンのホールのＣＤ及びＣＤＵと、実施例１、及び比較例１〜８の被覆剤を用いて微細化されたホールパターンのホールのＣＤ及びＣＤＵとを、露光量毎に測定した。なお、被覆剤で処理されていない場合を参考例とする。
【０１２０】
参考例の、露光量と、ホールのＣＤとの関係、及び実施例１及び比較例１〜８の被覆剤を用いてホールパターンを処理した場合の、露光量と、ホールのＣＤとの関係を示すグラフを、図１〜図３に示す。
【０１２１】
また、参考例と、実施例１及び比較例１〜８の被覆剤を用いてホールパターンを処理した場合とについて、露光量毎に測定したＣＤとＣＤＵの値を、ＣＤを横軸としＣＤＵを縦軸とする平面上にプロットした。参考例、実施例１、及び比較例１〜８についての、ＣＤとＣＤＵとの関係を示すグラフを、図４〜図６に示す。
【０１２２】
図１〜３によれば、比較例１〜８の被覆剤を用いて処理されたホールのＣＤは、微細化されていないホールのＣＤとほぼ同様の割合で、露光量の増加につれて大きくなることが分かる。他方、図３によれば、実施例１の被覆剤を用いた処理されたホールのＣＤは、参考例のホールのＣＤよりも、露光量が増加しても大きくならないことが分かる。
【０１２３】
これは、上記の化合物１を含窒素化合物として含有する実施例１の被覆剤を用いてパターンを処理する場合、パターン形成時の露光量のばらつきにより生じる微細化前のパターンのＣＤのばらつきが、被覆剤を用いる微細化処理によって低減されることを意味する。
【０１２４】
図４〜図６によれば、比較例１〜８の被覆剤を用いて処理されたホールパターンのＣＤＵは、ＣＤの大きさによらず、被覆剤で処理されていない参考例のホールパターンのＣＤＵと殆ど変らないことが分かる。他方、図６によれば、実施例１の被覆剤を用いて処理されたホールパターンのＣＤＵは、ＣＤの大きさによらず、被覆剤で処理されていない参考例のホールパターンのＣＤＵよりも低いことが分かる。つまり、実施例１の被覆剤によれば、露光量のばらつきによって生じる微細化される前のパターンにおけるＣＤのばらつきが、被覆剤による処理によって低減される。
【０１２５】
〔実施例２及び３〕
含窒素化合物の使用量を実施例１の含窒素化合物の使用量の１／３の量に変更することの他は、実施例１と同様にして、実施例２の被覆剤を得た。含窒素化合物の使用量を実施例１の含窒素化合物の使用量の２／３の量に変更することの他は、実施例１と同様にして実施例３の被覆剤を得た。なお、実施例２及び実施例３において、イオン交換蒸留水の使用量を調整して、得られる被覆剤の量を１００質量部とした。実施例２及び実施例３の被覆剤を用いて実施例１と同様にしてホールパターンの微細化を行い、微細化されたパターンを実施例１と同様に評価した。評価結果を表２に記す。
【０１２６】
【表２】
2015018189.tif 000019
【０１２７】
表２によれば、被覆剤中の含窒素化合物の含有量を減らした場合でも、パターンが微細化されることが分かる。また、表２から、被覆剤中の含窒素化合物の含有量に関係なく、パターンにおけるＣＤのばらつきが低減され、ホールパターン中のホールの形状が真円に近づくことが分かる。
【０１２８】
〔実施例４〜６〕
含窒素化合物を、前述の化合物１（３級アミン化合物）から、化合物１よりもエチレンオキシドの付加数が多い下式の化合物２（３級アミン化合物）に変えることの他は、実施例１と同様にして、実施例４の被覆剤を得た。含窒素化合物の使用量を実施例４の含窒素化合物の量の１／３に変更することの他は、実施例４と同様にして、実施例５の被覆剤を得た。含窒素化合物の使用量を実施例４の含窒素化合物の量の２／３に変更することの他は、実施例４と同様にして、実施例６の被覆剤を得た。なお、実施例５及び実施例６において、イオン交換蒸留水の使用量を調整して、得られる被覆剤の量を１００質量部とした。実施例４〜６の被覆剤を用いて実施例１と同様にしてホールパターンの微細化を行い、微細化されたパターンを実施例１と同様に評価した。評価結果を表３に記す。
【０１２９】
【化１７】
2015018189.tif 000020
（上記式中、ｍ及びｎの和は平均１０である。）
【０１３０】
【表３】
2015018189.tif 000021
【０１３１】
実施例１と、実施例４〜６との比較によれば、含窒素化合物として使用される３級アミン化合物における窒素原子へのエチレンオキシドの付加数が増加しても、パターンが微細化されることと、パターンにおけるＣＤのばらつきが低減され、ホールパターン中のホールの形状が真円に近づくことが分かる。
【０１３２】
〔実施例７〜９〕
含窒素化合物を、前述の化合物１（３級アミン化合物）から、化合物２よりもエチレンオキシドの付加数がさらに多い下式の化合物３（３級アミン化合物）に変えることの他は、実施例１と同様にして、実施例７の被覆剤を得た。含窒素化合物の使用量を実施例７の含窒素化合物の量の１／３に変更することの他は、実施例７と同様にして、実施例８の被覆剤を得た。含窒素化合物の使用量を実施例７の含窒素化合物の量の２／３に変更することの他は、実施例７と同様にして、実施例９の被覆剤を得た。なお、実施例８及び実施例９において、イオン交換蒸留水の使用量を調整して、得られる被覆剤の量を１００質量部とした。実施例７〜９の被覆剤を用いて実施例１と同様にしてホールパターンの微細化を行い、微細化されたパターンを実施例１と同様に評価した。評価結果を表４に記す。
【０１３３】
【化１８】
2015018189.tif 000022
（上記式中、ｍ及びｎの和は平均２０である。）
【０１３４】
【表４】
2015018189.tif 000023
【０１３５】
実施例１及び４と、実施例７〜９との比較によれば、含窒素化合物として使用される３級アミン化合物における窒素原子へのエチレンオキシドの付加数が増加しても、パターンが微細化されることと、パターンにおけるＣＤのばらつきが低減され、ホールパターン中のホールの形状が真円に近づくことが分かる。さらに、実施例１及び実施例４と、実施例７との比較とから、含窒素化合物として使用される３級アミン化合物における窒素原子へのエチレンオキシドの付加数の増加にともなう、パターンの収縮量の増加傾向が分かる。
【０１３６】
〔実施例１０〕
含窒素化合物を、前述の化合物１（３級アミン化合物）から、化合物１よりもエチレンオキシドの付加数が少ない下式の化合物４（３級アミン化合物）に変えることの他は、実施例２と同様にして、実施例１０の被覆剤を得た。実施例１０の被覆剤を用いて実施例１と同様にしてホールパターンの微細化を行い、微細化されたパターンを実施例１と同様に評価した。評価結果を表５に記す。
【０１３７】
【化１９】
2015018189.tif 000024
（上記式中、ｍ及びｎの和は平均４である。）
【０１３８】
【表５】
2015018189.tif 000025
【０１３９】
表５によれば、所定の構造の含窒素化合物を含む被覆形成剤であれば、含窒素化合物における窒素原子１モルに対するエチレンオキシドの付加数が４モル（化合物４）であっても、７モル（化合物１）であっても、パターンを良好に微細化しつつ、ＣＤのばらつきを低減し、ホールパターン中のホールの形状を真円に近づけられることが分かる。
【０１４０】
〔実施例１１〜１３、比較例９、及び比較例１０〕
含窒素化合物を、前述の化合物１（３級アミン化合物）から、下式の化合物５（４級アンモニウム塩）に変えることの他は、実施例１と同様にして、実施例１１の被覆剤を得た。含窒素化合物の使用量を実施例１１の含窒素化合物の使用量の１／３の量に変更することの他は、実施例１１と同様にして、実施例１２の被覆剤を得た。含窒素化合物の使用量を実施例１１の含窒素化合物の使用量の２／３の量に変更することの他は、実施例１１と同様にして、実施例１３の被覆剤を得た。
【０１４１】
【化２０】
2015018189.tif 000026
（上記式中、ｍ、ｎ、及びｌの和は平均７である。）
【０１４２】
含窒素化合物を、前述の化合物１（３級アミン化合物）から、比較化合物９（セチルトリメチルアンモニウムヒドロキシド）に変えることの他は、実施例１と同様にして比較例９の被覆剤を得た。含窒素化合物の使用量を比較例９の含窒素化合物の使用量の１／３の量に変更することの他は、比較例９と同様にして、比較例１０の被覆剤を得た。含窒素化合物の使用量を比較例９の含窒素化合物の使用量の２／３の量に変更することの他は、比較例９と同様にして、比較例１１の被覆剤を得た。なお、実施例１２、実施例１３、及び比較例１０において、イオン交換蒸留水の使用量を調整して、得られる被覆剤の量を１００質量部とした。
【０１４３】
実施例１１〜１３、及び比較例９〜１１の被覆剤を用いて実施例１と同様にしてホールパターンの微細化を行い、微細化されたパターンを実施例１と同様に評価した。評価結果を表６に記す。
【０１４４】
【表６】
2015018189.tif 000027
【０１４５】
実施例１と、実施例１１との比較によれば、窒素原子に結合する所定の鎖長の長鎖アルキル基を有し、所定量のエチレンオキシドが窒素原子に付加している含窒素化合物を含む被覆剤を用いる場合、含窒素化合物がアミン化合物であっても、４級アンモニウム塩であっても、パターンを良好に微細化でき、パターンにおけるＣＤのばらつきを低減できることが分かる。他方、比較例９及び１０によれば、窒素原子に結合する長鎖アルキル基を有していても、所定量のエチレンオキシドが窒素原子に付加していない４級アンモニウム塩を含窒素化合物として含む被覆剤を用いる場合、パターンの微細化と、パターンにおけるＣＤのばらつきの低減とを両立できないことが分かる。
【図１】
2015018189.tif 000029
【図２】
2015018189.tif 000030
【図３】
2015018189.tif 000031
【図４】
2015018189.tif 000032
【図５】
2015018189.tif 000033
【図６】
2015018189.tif 000034